(57)【要約】      （修正有）【課題】素肌に接触して使用する家庭用ラグカーペットに好適な十分なボリューム感とソフトな風合いを有するとともに、高級感に溢れた空間を提供するための深みのある色調を与え得るポリアミド捲縮糸およびその製造方法の提供。【解決手段】ポリアミド捲縮糸は、下記の要件（１）〜（４）を満たすポリアミド捲縮糸であって、前記のポリアミド捲縮糸が平均粒子径０．０１〜２．１０μｍの粒子を０．１〜４質量％含むポリアミド捲縮糸。（１）単繊維繊度が、１．５〜３．０ｄｔｅｘ、（２）総繊度が、４００〜１５００ｄｔｅｘ、（３）単繊維断面形状が３葉以上の多葉の形状で、異形度が１．５〜５．５、（４）沸騰水処理後の伸長率が、５〜２０％。【選択図】図２
2016204817.tif 000002
【特許請求の範囲】
【請求項１】
下記の要件（１）〜（４）を満たすポリアミド捲縮糸であって、前記ポリアミド捲縮糸が平均粒子径０．０１μｍ以上２．１０μｍ以下の粒子を０．１質量％以上４質量％以下含有することを特徴とするポリアミド捲縮糸。
（１）単繊維繊度が、１．５デシテックス以上３．０デシテックス未満、
（２）総繊度が、４００デシテックス以上１５００デシテックス以下、
（３）単繊維断面形状が３葉以上の多葉の形状で、異形度が１．５以上５．５以下、
（４）沸騰水処理後の捲縮伸長率が、５％以上２０％以下。
【請求項２】
粒子が酸化チタンであることを特徴とする請求項１記載のポリアミド捲縮糸。
【請求項３】
単繊維断面形状の異形度の変動係数（ＣＶ）％が１．０％以上７．０％未満であり、かつ単繊維の外接円の直径の最大値と最小値の差が１．０μｍ以上１０．０μｍ未満であることを特徴とする請求項１または２記載のポリアミド捲縮糸。
【請求項４】
ポリアミド捲縮糸の沸騰水収縮率が３．１〜６．０％であることを特徴とする請求項１〜３のいずれかに記載のポリアミド捲縮糸。
【請求項５】
平均粒子径が０．０１μｍ以上２．１０μｍ以下の粒子を０．１質量％以上４質量％以下含有する硫酸相対粘度が２．５以上３．５以下のポリアミドを溶融し、スリット比が４．０以上８．０以下の異形口金から吐出するポリマーの吐出線速度が３．５ｍ／分以上７．０ｍ／分以下の速度で吐出することを特徴とする請求項１〜４のいずれかに記載のポリアミド捲縮糸の製造方法。
【発明の詳細な説明】
【技術分野】
【０００１】
本発明は、ポリアミド捲縮糸およびその製造方法に関するものである。更に詳しくは、本発明は、素肌に接触して使用する家庭用ラグカーペットに好適な十分なボリューム感とソフトな風合いを有するとともに、高級感に溢れた空間を提供するための深みのある色調を与え得るポリアミド捲縮糸およびその製造方法に関するものである。
【背景技術】
【０００２】
従来から、ポリアミド捲縮糸は、風合いが柔らかく、優れたバルキー性、発色性および耐摩耗性を生かして、カーペットに代表される種々のインテリア用途素材として用いられている。
【０００３】
カーペットの主な使用目的は、インテリア用途によく適応した機能と雰囲気を提供することであり、色や柄はもちろん、風合いやボリューム感など種々の特性が用途に合わせて要求される。
【０００４】
特に、家庭で使用されるラグカーペットにおいては、そのクッション性やインテリアとしての空間の演出が優れること以外に、保温性に優れ、しかも直接肌がカーペットに接触することから、肌触りが良く柔らかな風合いのカーペットが好まれている。
【０００５】
家庭用ラグカーペットに上記の要求特性を付与することを目的として、近年ではポリエステル繊維やポリプロピレン繊維を主原料とする捲縮糸を使用したカーペットが作製されている。すなわち、ポリエステル繊維やポリプロピレン繊維を使用した捲縮糸からなるカーペットは、その風合いが柔らかく、一般には原着糸を使用することから鮮やかな色調を発現することができる。しかしながら、これらの繊維素材からなるカーペットは、確かにカーペットを製造した直後の未使用のときには、風合いが柔らかく肌触りが優れているが、捲縮糸の捲縮耐久性が劣るため、すぐに捲縮がへたり、カーペットとしての品質や高級感が低下してしまうという課題があった。
【０００６】
また、これらのなかでも特にポリエステル繊維からなる捲縮糸においては、短繊維を使用する場合が多く、このためにカーペットの遊び毛が発生して汚くなると共に、ボリューム感も低下してしまうという課題があった。
【０００７】
例えば、耐久性に優れたカーペットとして、単繊維繊度が３．０〜７．０デシテックスで、総繊度が２００〜７００デシテックスであり、沸騰水処理後の捲縮伸長率が５〜２０％のポリアミドマルチフィラメント捲縮糸を、２本もしくは３本撚り合わせた撚り捲縮糸、およびこの撚り捲縮糸を含むカーペットあるいはモケットが提案されている（特許文献１参照。）。
【０００８】
また、単繊維繊度が１．５デシテックス以上３．０デシテックス未満であるナイロンＢＣＦが８０〜４００Ｔ／ｍの撚り数の片撚り構造、またはそれぞれ８０〜４００Ｔ／ｍの撚り数の下撚りと上撚りが施された諸撚り構造を有するパイル糸から構成され、ソフトな風合いと表面の滑らかさを備えるうえ優れた捲縮耐久性を備え、また質感と審美性に優れるカットパイルカーペットが提案されている（特許文献２参照。）。
【０００９】
更に、ポリ（トリメチレンテレフタレート）を原料とする捲縮を有するマルチフィラメントからなるカーペット用捲縮糸であって、嵩高で、発色性、防汚性および耐へたり性に優れているとともに、タフト時のガイドやニードルなどの擦過による毛羽の発生が抑制された加工安定性の高いカーペット用捲縮糸、その製造方法およびカーペットが提案されている（特許文献３参照。）。
【先行技術文献】
【特許文献】
【００１０】
【特許文献１】特開２００２−２９４５２５号公報
【特許文献２】特開２０１４−１０１６０６号公報
【特許文献３】特開２００６−１２４８６０号公報
【発明の概要】
【発明が解決しようとする課題】
【００１１】
しかしながら、上記の特許文献１で提案されているポリアミドマルチフィラメント捲縮糸は、単繊維繊度が３．０デシテックス以上であるため、捲縮耐久性に優れているものの、肌触りが良くソフトな風合いを十分に高め得るには課題があった。
【００１２】
また、上記の特許文献２の提案では、単繊維繊度が３．０デシテックス未満であるため、肌触りが良くソフトな風合いが得られるものの、近年、家庭用ラグカーペットに高く所望されている高級感に溢れた空間を提供するための深みのある色調を与え得るには不十分であった。
【００１３】
更に、上記の特許文献３の提案では、ポリ（トリメチレンテレフタレート）を原料とする捲縮を有するマルチフィラメントが平均粒径０．０１μｍ〜２μｍの粒子を０．１質量％〜４質量％含んでいることから艶消し効果が得られるものの、家庭用ラグカーペットに好適な十分なボリューム感とソフトな風合いを十分に高め得るポリアミド捲縮糸およびその製造方法について開示されたところは存在しない。
【００１４】
そこで本発明の目的は、上述した従来技術の背景に鑑み、素肌に接触して使用する家庭用ラグカーペットに好適な十分なボリューム感とソフトな風合いを有するとともに、近年、高く所望されている高級感に溢れた空間を提供するための深みのある色調を与え得るポリアミド捲縮糸およびその製造方法を提供することにある。
【課題を解決するための手段】
【００１５】
本発明は、上記の課題を解決せんとするものであり、本発明のポリアミド捲縮糸は、下記の要件（１）〜（４）を満たすポリアミド捲縮糸であって、前記のポリアミド捲縮糸が平均粒子径０．０１μｍ以上２．１０μｍ以下の粒子を０．１質量％以上４．０質量％以下含有するポリアミド捲縮糸である。
（１）単繊維繊度が、１．５デシテックス以上３．０デシテックス未満、
（２）総繊度が、４００デシテックス以上１５００デシテックス以下、
（３）単繊維断面形状が３葉以上の多葉の形状で、異形度が１．５以上５．５以下、
（４）沸騰水処理後の捲縮伸長率が、５％以上２０％以下。
【００１６】
本発明のポリアミド捲縮糸の好ましい態様によれば、前記の粒子は酸化チタンである。
【００１７】
本発明のポリアミド捲縮糸の好ましい態様によれば、前記の単繊維断面形状の異形度の変動係数（ＣＶ）％は１．０％以上７．０未満であり、単繊維の外接円の直径の最大値と最小値の差は１．０μｍ以上１０．０μｍ未満である。
【００１８】
本発明のポリアミド捲縮糸の好ましい態様によれば、前記のポリアミド捲縮糸の沸騰水収縮率は３．１〜６．０％である。
【００１９】
本発明の前記のポリアミド捲縮糸は、平均粒子径が０．０１μｍ以上２．１０μｍ以下の粒子を０．１質量％以上４．０質量％以下含有する硫酸相対粘度が２．５以上３．５以下のポリアミドを溶融し、スリット比が４．０以上８．０以下の異形口金から吐出するポリマーの吐出線速度が３．５ｍ／分以上７．０ｍ／分以下での速度で吐出することにより、製造することができる。
【発明の効果】
【００２０】
本発明によれば、以下に説明するとおり、単繊維繊度が細く、嵩高性と深色性に優れており、素肌に接触して使用する家庭用ラグカーペットに好適な十分なボリューム感とソフトな風合いを有するとともに、高級感に溢れた空間を提供するための深みのある色調を与え得るポリアミド捲縮糸が得られる。
【図面の簡単な説明】
【００２１】
【図１】図１は、３葉断面（Ｙ型）用口金の吐出孔を例示説明するための断面図である。
【図２】図２は、図１の３葉断面（Ｙ型）用口金を用いて紡糸されたＹ型ポリアミド捲縮糸を構成する単繊維を例示説明するための断面図である。
【図３】図３は、代表的な扁平断面糸用の吐出孔形状（突起あり）を例示説明するための概略断面図である。
【発明を実施するための形態】
【００２２】
次に、本発明のポリアミド捲縮糸とその製造方法について、更に詳細に説明する。
【００２３】
本発明は、素肌に接触して使用する家庭用ラグカーペットに好適な十分なボリューム感とソフトな風合いを有するとともに、高級感に溢れた空間を提供するための深みのある色調を与え得るポリアミド捲縮糸について鋭意検討し、下記の要件（１）〜（４）を満たすマルチフィラメント捲縮糸であって、前記のマルチフィラメント捲縮糸が平均粒子径が０．０１以上２．１０μｍ以下の粒子を０．１質量％以上４．０質量％以下含むポリアミド捲縮糸とすることによって、上記の課題を一挙に解決することを究明したものである。
（１）単繊維繊度が、１．５デシテックス以上３．０デシテックス未満、
（２）総繊度が、４００デシテックス以上１５００デシテックス以下、
（３）単繊維断面形状が３葉以上の多葉の形状で、異形度が１．５以上５．５以下、
（４）沸騰水処理後の捲縮伸長率が、５％以上２０％以下。
【００２４】
本発明におけるマルチフィラメント捲縮糸は、平均粒子径０．０１以上２．１０μｍ以下の粒子を０．１以上４．０質量％以下含んでいることが必須である。
【００２５】
本発明においては、高級感に溢れた空間を提供するための深みのある色調を与え得るため、粒子を添加することが必須である。添加する粒子としては、アルミナの微粒子、炭酸カルシウム、酸化マグネシウム、ヨウ化銅、鉄黒、カーボンブラックやベンガラ、およびフタロシアニン系着色顔料などが挙げられる。最終製品のカラーバリエーション拡充および染色性の観点から、最も好ましい粒子は酸化チタンである。使用する酸化チタンは、アナターゼ型でもルチル型でもよく、艶消し性だけではなく耐摩耗性としての効果も発揮する。
【００２６】
粒子の平均粒径は０．０１以上２．１０μｍ以下が必須であり、好ましくは、０．２以上１．３μｍ以下である。平均粒子径が０．０１μｍ未満の粒子は実用的に得ることが困難であり、また平均粒子径が２．１０μｍを超える場合は、紡糸時のフィルター詰まりや、製糸時に毛羽が発生し、操業性が悪化する。
【００２７】
粒子の含有量に関しては、０．１質量％以上４．０質量％以下であることが必須であり、好ましくは、０．２質量％以上２．５質量％以下である。粒子の含有量が０．１質量％未満では艶消し性の効果が少なく、光沢が強く安っぽい外観となる。一方、粒子の含有量が４．０質量％を超えると、製糸性が悪化し、毛羽が発生するとともに、二酸化チタンが繊維表面に露出する割合が高くなるため、染色されたポリアミド捲縮糸は酸化チタン本来の白色が強く顕在化したものとなり、深みのある色調が得られない。
【００２８】
粒子（二酸化チタン）の含有量は、紡糸前のポリマチップまたは得られたポリアミド捲縮糸１０ｇを白金ルツボに入れ、５５０℃の温度の電気炉内で４時間加熱焼成し、完全に灰化させた後、デシケーター内で１時間放冷し、その灰化物の質量（ｇ）を、上記１０ｇの比率を酸化チタン量（質量％）とする。
【００２９】
また、上記の含有量は、高濃度の粒子（二酸化チタン）を含有するマスターチップを、ミコスーパーを用いて、チップ溶融前にバージンチップとブレンドしてから製糸することにより調製することができる。
【００３０】
本発明のポリアミド捲縮糸を構成する原料ポリマーであるポリアミドとしては、ポリカプロアミド（ポリアミド６）、ポリウンデカンアミド（ポリアミド１１）、ポリドデカンアミド（ポリアミド１２）、ポリエチレンアジパミド（ポリアミド２６）、ポリテトラメチレンアジパミド（ポリアミド４６）、ポリヘキサメチレンアジパミド（ポリアミド６６）、ポリヘキサメチレンアゼラミド（ポリアミド６９）、ポリヘキサメチレンセバカミド（ポリアミド６１０）、ポリヘキサメチレンウンデカミド（ポリアミド６１１）、ポリヘキサメチレンドデカミド（ポリアミド６１２）、ポリノナメチレンアジパミド（ポリアミド９６）、ポリノナメチレンアゼラミド（ポリアミド９９）、ポリノナメチレンセバカミド（ポリアミド９１０）、ポリノナメチレンウンデカミド（ポリアミド９１１）、ポリノナメチレンドデカミド（ポリアミド９１２）、ポリデカメチレンアジパミド（ポリアミド１０６）、ポリデカメチレンアゼラミド（ポリアミド１０９）、ポリデカメチレンセバカミド（ポリアミド１０１０）、ポリデカメチレンドデカミド（ポリアミド１０１２）、ポリドデカメチレンアジパミド（ポリアミド１２６）、ポリドデカメチレンアゼラミド（ポリアミド１２９）、ポリドデカメチレンセバカミド（ポリアミド１２１０）、ポリドデカメチレンドデカミド（ポリアミド１２１２）、ポリメタキシリレンアジパミド（ポリアミドＭＸＤ６）、ポリメタキシリレンスベラミド（ポリアミドＭＸＤ８）、ポリメタキシリレンアゼラミド（ポリアミドＭＸＤ９）、ポリメタキシリレンセバカミド（ポリアミドＭＸＤ１０）、ポリメタキシリレンドデカミド（ポリアミドＭＸＤ１２）、ポリメタキシリレンテレフタラミド（ポリアミドＭＸＤＴ）、ポリメタキシリレンイソフタラミド（ポリアミドＭＸＤＩ）、ポリメタキシリレンナフタラミド（ポリアミドＭＸＤＮ）、ポリビス（４−アミノシクロヘキシル）メタンドデカミド（ポリアミドＰＡＣＭ１２）、ポリビス（４−アミノシクロヘキシル）メタンテレフタラミド（ポリアミドＰＡＣＭＴ）、ポリビス（４−アミノシクロヘキシル）メタンイソフタラミド（ポリアミドＰＡＣＭＩ）、ポリビス（３−メチル−４−アミノシクロヘキシル）メタンドデカミド（ポリアミドジメチルＰＡＣＭ１２）、ポリイソホロンアジパミド（ポリアミドＩＰＤ６）、ポリイソホロンテレフタラミド（ポリアミドＩＰＤＴ）、ポリヘキサメチレンテレフタルアミド（ポリアミド６Ｔ）、ポリヘキサメチレンイソフタルアミド（ポリアミド６Ｉ）、ポリトリメチルへキサメチレンテレフタラミド（ポリアミドＴＭＨＴ）、ポリノナメチレンテレフタラミド（ポリアミド９Ｔ）、ポリノナメチレンイソフタラミド（ポリアミド９Ｉ）、ポリノナメチレンナフタラミド（ポリアミド９Ｎ）、ポリノナメチレンヘキサヒドロテレフタラミド（ポリアミド９Ｔ（Ｈ））、ポリデカメチレンテレフタラミド（ポリアミド１０Ｔ）、ポリデカメチレンイソフタラミド（ポリアミド１０Ｉ）、ポリデカメチレンナフタラミド（ポリアミド１０Ｎ）、ポリデカメチレンへキサヒドロテレフタラミド（ポリアミド１０Ｔ（Ｈ））、ポリウンデカメチレンテレフタラミド（ポリアミド１１Ｔ）、ポリウンデカメチレンイソフタラミド（ポリアミド１１Ｉ）、ポリウンデカメチレンナフタラミド（ポリアミド１１Ｎ）、ポリウンデカメチレンへキサヒドロテレフタラミド（ポリアミド１１Ｔ（Ｈ））、ポリドデカメチレンテレフタラミド（ポリアミド１２Ｔ）、ポリドデカメチレンイソフタラミド（ポリアミド１２Ｉ）、ポリドデカメチレンナフタラミド（ポリアミド１２Ｎ）、およびポリドデカメチレンへキサヒドロテレフタラミド（ポリアミド１２Ｔ（Ｈ））等の単独重合体や、これらを形成する原料モノマーを数種用いた共重合体等が挙げられる。
【００３１】
これらのポリアミドは、１種または２種以上を用いることができる。これらのポリアミド中でも、いずれも同一のポリマー骨格を有するポリアミドに統一した方がより好ましい態様である。中でもナイロン６は、染色性が良く、単一色からなるカーペットに見られるタテ筋が生じにくく好ましく用いられる。また、ナイロン６６も、耐摩耗性に特に優れて耐久性が良いことから好まし用いられる。
【００３２】
本発明のポリアミド捲縮糸を構成する原料ポリマーであるポリアミドの硫酸相対粘度（ηｒ）は、２．５〜３．５であることが好ましく、より好ましくは２．８〜３．１である。ηｒが３．５以下であると、溶融紡糸する際に十分な製糸性を確保するために紡糸温度を高く設定する必要がなく、ポリマー自体、あるいはポリマーに含まれている着色剤や添加剤等が変質し、着色または変色するという不都合も生じにくい。一方、ηｒが２．５以上であると、適正な粘度で安定的に紡出することができ、また単糸繊度斑も発生しにくい。加えて、高異形度の捲縮糸を得るためには、ηｒが２．８以上であることがより好ましい態様である。
【００３３】
本発明のポリアミド捲縮糸の単繊維繊度は、１．５デシテックス以上３．０デシテックス未満であることが必須であり、好ましくは２．０デシテックス以上２．８デシテックスで以下ある。単繊維繊度が１．５デシテックス未満になると製糸性が困難であるとともにカーペットにしたとき単糸切れを発生しやすくなり、ピリングや遊び毛の問題を誘発しやすい。一方、単繊維繊度が３．０デシテックス以上になるとソフトな風合いを達成することが難しくなる。
【００３４】
本発明のポリアミド捲縮糸の総繊度は、４００デシテックス以上１５００デシテックス以下であり、好ましくは４００デシテックス以上１１００デシテックス以下である。総繊度が４００デシテックス未満になると家庭用ラグカーペットに好適な十分なボリューム感が得難くなる。一方、総繊度が１５００デシテックスを超えると風合いが重厚となり、ソフトな風合いを達成することが難しくなる。
【００３５】
本発明のポリアミド捲縮糸の単繊維断面形状は３葉以上の多葉の形状であり、異形度が１．５以上５．５以下であることが必須である。好ましくは、３葉または４葉であり、Ｙ型、十字型、Ｈ型およびＸ断面などが挙げられる。特に風合いとボリューム感のバランスおよび原糸製造時の異形度の変動係数（ＣＶ）の安定性から、図２に例示したようなＹ型断面が好ましく、異形度は２．０〜３．５であることが好ましい態様である。
【００３６】
一方、図３に例示した口金孔形状から吐出された扁平断面糸のような繊維断面形状が３葉未満の形状になると、単繊維間の空隙が発現し難くなり、ボリューム感が得難くなる。また、単繊維断面の中心点から放射状に延びて形成された多葉の形状でない場合、カーペットの外観品位にイラツキが発生し易く、高級感不足となる。また、異形度が１．５未満では、単繊維間の空隙が発現し難くなり、ボリューム感が得難くなる。一方、異形度が５．５を超えると風合いが硬くなる。
【００３７】
本発明のポリアミド捲縮糸の沸騰水処理後の捲縮伸長率は、５％以上２０％以下であることが必須であり、好ましくは８％以上１５％以下である。沸騰水処理後の捲縮伸長率が５％未満になると、所望のボリューム感が得難くなる。一方、沸騰水処理後の捲縮伸長率が２０％を超えると風合いが硬くなり、ソフトな風合いを達成することが難しくなる。
【００３８】
本発明のポリアミド捲縮糸の単繊維断面形状の異形度の変動係数（ＣＶ）％は、１．０％以上７．０％未満であることが好ましく、より好ましくは１．０％以上５．５％以下である。
【００３９】
ＣＶが１．０％以上７．０％未満の範囲であれば、単繊維間の異形度バラツキが小さいため単繊維間に空隙が発現し易くなり、より一層優れたボリューム感とソフトな風合いが達成できる。
【００４０】
また、単繊維の外接円の直径の最大値と最小値の差は、好ましくは１．０μｍ以上１０．０μｍ未満であり、より好ましくは１．０μｍ以上７．０μｍ以下である。単繊維の外接円の直径の最大値と最小値の差が１．０μｍ以上１０．０μｍ未満の範囲であれば、単繊維間の繊度バラツキが小さいため、カーペットの外観品位にタテスジやイラツキが発生し難く、高級感のあるカーペットが得られる。
【００４１】
本発明のポリアミド捲縮糸の沸騰水収縮率は、３．１〜６．０％であることが好ましく、より好ましくは３．５％〜５．０％である。
【００４２】
沸騰水収縮率が３．１〜６．０％の範囲であれば、カーペット染色時のパイル縮みが抑制され、所望のボリューム感が得られるとともに、カーペット染色時のパイル縮みに伴う交撚糸の撚り戻りが抑制され、レベルカット先端部の尖端性（所謂ペンシルポイント感）が得られ、高級感に溢れた空間を提供するための深みのある色調を与え得ることができる。
【００４３】
本発明におけるポリアミド捲縮糸の製造方法は、通常の溶融紡糸、冷却、給油、延伸、および捲縮処理からなる捲縮糸製造工程によって製造される。本発明で用いられる溶融紡糸装置は、エクストルーダー型紡糸機でもプレッシャーメルター型紡糸機でも使用可能であるが、製品の均一性および製糸収率等の点で、エクストルーダー型紡糸機が好ましく用いられる。
【００４４】
艶消し剤の添加は、艶消し剤を高濃度で添加したマスターチップをポリアミドチップとブレンドしたチップを紡糸機に投入することができ、それぞれのチップを紡糸機直上で計量しながら投入することもできる。また、艶消し剤を粉体あるいは液体の状態で、直接紡糸機に投入することもできる。
【００４５】
本発明のポリアミド捲縮糸の特定の総繊度、単繊維繊度および断面形状などを満足させるには、ポリアミドの粘度、紡糸温度、口金孔形状、吐出量および冷却等の紡糸条件を適切に設定して溶融紡糸する。
【００４６】
特に、Ｙ型断面用口金孔のスリット比は、好ましくは４．０以上８．０以下であり、より好ましくは５．０以上７．０以下である。ここで、スリット比とは、スリット長（図１のａ）をスリット巾（図１のｂ）で除した値を示す。スリット比が４．０以上８．０以下の範囲であれば、１．５以上５．５以下の単繊維断面の異形度が得られることにより、ボリューム感とソフトな風合いが達成できる。
【００４７】
また、ポリアミドの溶融体は、弾性項の強い挙動を示し、バラス効果による膨らみが大きくなる傾向にある。そのため、口金吐出孔での吐出線速度は、バラス効果による糸条の膨らみを抑制するとともに、安定して伸長させ細化させて紡糸調子を向上させるために、異形口金から吐出するポリマーの吐出線速度は、好ましくは３．５ｍ／分以上７．０ｍ／分以下であり、より好ましくは４．０以上６．５ｍ／分以下である。
【００４８】
ここで吐出線速度（ｍ／分）とは、単位時間あたりのポリマーの単孔吐出量を単孔吐出断面積で除した値をいう。具体的には、溶融ポリマーの密度ρを１ｇ／ｃｍ３として、次の式により定義される。
・吐出線速度＝単孔吐出量／（ρ×単孔吐出断面積）
吐出線速度が３．５ｍ／分以上７．０ｍ／分以下の範囲であれば、単繊維内および単繊維間に太細斑が発生し難く、単繊維断面の異形度のＣＶが１．０以上７．０未満となり、本発明の目的とするボリューム感とソフトな風合いが得られる。また、単繊維の外接円の直径の最大値と最小値の差が１．０μｍ以上１０．０μｍ未満となり、カーペットの外観品位にタテスジやイラツキが発生し難く、高級感のあるカーペットが得られる。
【００４９】
溶融紡糸された糸条は、冷風によって冷却固化され、次いで油剤を付与された後、所定の引き取り速度で回転する引き取りローラに捲回して引き取られる。引き取り速度は、３００〜１５００ｍ／分であることが好ましい。引き取られた糸条は、通常、引き続き延伸工程および捲縮加工を連続して行われる。別の方法として、未延伸糸で一旦巻き取った後、別工程で延伸工程および捲縮加工を行う方法、あるいは延伸糸を一旦巻き取った後、別工程で捲縮加工を行う方法も可能である。
【００５０】
本発明において、ポリアミド捲縮糸が５％以上２０％以下の沸水処理後の伸長率を有するためには、延伸工程で十分に分子鎖の配向を高めてから捲縮加工することが好ましい態様である。延伸倍率は、好ましくは２．０〜４．０倍の範囲で行い、伸度が３０〜１００％となるように延伸することが好ましい。
【００５１】
次いで、延伸された糸条は、捲縮付与装置を通して捲縮加工処理すされる。捲縮加工処理は、飽和蒸気、過熱蒸気または加熱空気等の加熱流体加工処理によって行われる。捲縮加工装置は、例えば、特開２００４−８４０８０号公報で開示された捲縮加工ノズル装置などを使用することができる。通常は、その捲縮加工ノズルを有するジェットノズル方式で捲縮加工され、ニードル内を通過する糸条に周囲から過熱蒸気や加熱空気等の高圧の高温流体を接触させ、大気中に放出し冷却することにより捲縮が付与される。更に、捲縮を固定する目的で、捲縮ノズルを通過した捲縮糸に冷風を吹きつけたり、内部に吸引するロータリーフィルターの表面に捲縮糸を堆積させて冷却する方法等も採用することができる。
【００５２】
捲縮加工する際の捲縮ノズルの温度は、１９０〜２５０℃であることが好ましく、より好ましくは２００〜２４０℃である。捲縮ノズルの温度が１９０℃未満になると、熱処理が不十分なため捲縮を十分に付与することが困難となる。また、捲縮ノズルの温度が２５０℃を超えると、熱処理が過多となり、ポリマーの融着や劣化が起こり、捲縮糸の強度、伸度および伸長率等の物性が低下することがある。
【００５３】
捲縮加工された捲縮糸に適度なストレッチを与えて、捲縮を一部潜在化させた後、巻取り前に集束性を付与するため交絡処理を与え、巻取り機で巻き取る。
【００５４】
本発明のポリアミド捲縮糸は、十分なボリューム感とソフトな風合いを有するとともに、高級感に溢れた空間を提供するための深みのある色調を与え得るポリアミド捲縮糸として、特に素肌に接触して使用する家庭用ラグカーペットに好適に使用されるものである。
【００５５】
また、ポリアミド捲縮糸は、従来から、風合いが柔らかく、優れたバルキー性、発色性および耐摩耗性を生かして、カーペットに代表される種々のインテリア用途素材として用いられている。更に、カーペットの主な使用目的は、インテリア用途によく適応した機能と雰囲気を提供することであり、色や柄はもちろん、風合いやボリューム感など種々の特性が用途に合わせて要求されるものである。
【実施例】
【００５６】
次に、本発明のポリアミド捲縮糸とその製造方法に関し、実施例を用いて詳細に説明する。実施例中の各測定値の測定方法は、次のとおりである。
【００５７】
（１）二酸化チタンの平均粒子径：
試料（ポリマチップまたはポリアミド捲縮糸）５ｍｇをスライドガラスに載せ、２８０℃の温度の熱板で溶融し、カバーガラスに挟んでフィルム状にした後、透過型顕微鏡（ＴＥＭ）でポリマー中に分布する二酸化チタンを画像（倍率１０００倍）として取り込む。取り込んだ画像から、二酸化チタンの粒径を測長した。粒子が真円でない場合は、長径をその粒子径として測定した。平均粒子径は、写真から任意の５０個以上の粒子直径を測長し、その算術平均を求めることにより算出した。溶融し、フィルム状にした後、透過型顕微鏡（ＴＥＭ）でポリマー中に分布する二酸化チタンを画像（倍率１０００倍）として取り込む。取り込んだ画像から、二酸化チタンの粒径を測長した。粒子が真円でない場合は、長径をその粒子径として測定した。平均粒子径は、写真から任意の５０個以上の粒子直径を測長し、その算術平均を求めることにより算出した。
【００５８】
（２）二酸化チタン量（質量％）：
試料（ポリマチップまたはポリアミド捲縮糸）１０ｇを白金ルツボに入れ、５５０℃の温度の電気炉内で４時間加熱焼成し、完全に灰化させた後、デシケーター内で１時間放冷し、その灰化物の質量（ｇ）を、上記１０ｇの比率を酸化チタン量（質量％）とした。
【００５９】
（３）硫酸相対粘度（ηｒ）：
試料（ポリマチップ）０．２５ｇを９８％硫酸２５ｍｌに溶解し、オストワルド粘度計を用いて２５℃の温度で測定し、次の式から硫酸相対粘度（ηｒ）を求めた。硫酸相対粘度（ηｒ）を、５サンプルの平均値から求めた。
・ηｒ＝試料溶液の流下秒数／硫酸のみの流下秒数。
【００６０】
（４）固有粘度（ＩＶ）：
試料（ポリマチップ）８．０ｇにオルソクロロフェノール１００ｍｌを加えて、１６０℃の温度で１０分間加熱溶解した溶液の硫酸相対粘度ηｒを、オストワルド粘度計を用いて測定し、次の式から固有粘度（ＩＶ）を求めた。固有粘度を、５サンプルの平均値から求めた。
・ＩＶ＝０．０２４２ηｒ＋０．０２６３４。
【００６１】
（５）総繊度：
ＪＩＳ  Ｌ１０１３（２０１０）  ８．３．１  ｂ）Ｂ法により、正量繊度を測定して総繊度とした。
【００６２】
（６）単繊維繊度：
総繊度をフィラメント数で除して、単繊維繊度を求めた。
【００６３】
（７）強度および伸度：
ＪＩＳ  Ｌ１０１３（２０１０）  ８．５．１標準時試験に示される定速伸長条件で測定した。試料（ポリアミド捲縮糸）を、オリエンテック社製“テンシロン”（ＴＥＮＳＩＬＯＮ）ＵＣＴ−１００を用い、掴み間隔は２５ｃｍで、引張り速度は３０ｃｍ／分で行った。伸度は、Ｓ−Ｓ曲線における最大強力を示した点の伸びから求めた。強度と伸度を、５サンプルの平均値から求めた。
【００６４】
（８）捲縮伸長率：
捲縮糸をかせ状にとり、２０℃の温度で湿度が６５％ＲＨの室内に３時間放置して放縮させた。次いで、沸騰水中に２０分間浸漬して沸騰水処理を行った。沸騰水処理を施したかせ状の糸条を１２時間、前記の２０℃の温度で湿度が６５％ＲＨの室内で放置乾燥させた。次に、得られた糸条を１ｍ程度の長さに切り取り、糸条の総繊度をＡ（ｄｔｅｘ）とすると、１７．７Ａ（μＮ）（１．８Ａ（ｍｇ））の初荷重を３０秒間加えた後の糸条の長さＬ１を先ず測定した。
【００６５】
次に、８８３Ａ（μＮ）（９０Ａ（ｍｇ））の定荷重を３０秒間加えた後の糸条の長さＬ２を測定した。本発明における捲縮伸長率（％）は、上記のＬ１とＬ２より、次の式から求めた。捲縮伸長率を、５サンプルの平均値から求めた。
・捲縮伸長率＝（（Ｌ２−Ｌ１）／Ｌ１）×１００（％）。
【００６６】
（９）沸騰水収縮率：
沸騰水収縮率は、ＪＩＳ  Ｌ１０１３（２０１０）８．１８．１  ｂ）フィラメント寸法変化率（Ｂ法）に従って測定した。
【００６７】
（１０）異形度：
レーヨンステープルで包んだポリアミド捲縮糸の糸端を、厚さ０．５ｍｍのステンレス製プレパラートに設けた穴（穴径１．０ｍｍ）に通し、安全カミソリでプレパラートの両面に沿って平行にカットしたものを断面観察用の試料とした。この試料を、ＫＥＹＥＮＣＥ社製デジタルマイクロスコープ「ＶＨＸ−５００」を用いて５００倍で観察し、単繊維横断面の外接円の直径Ｄと単繊維横断面の内接円の直径ｄから、下記式により異形度を求めた。任意の３０サンプルの平均値から求めた。
・異形度＝Ｄ／ｄ
（ここで、外接円の直径Ｄとは、Ｙ型断面の場合では三つの頂点を通る円の直径を表し、また、内接円の直径ｄとは、Ｙ型断面の場合では三つの凹部を通る円の直径を表す。）。
【００６８】
（１１）異形度の変動係数（ＣＶ）：
異形度の変動係数（ＣＶ）は、上記の（１０）項で測定した変形度３０サンプルの標準偏差を、算術平均で除した値から算出した。
【００６９】
（１２）単繊維の外接円の直径の最大値と最小値の差：
単繊維の外接円の直径の最大値と最小値の差は、上記の（１０）項で測定した外接円の最大値と最小値の差から求めた。
【００７０】
（１３）扁平度：
レーヨンステープルで包んだポリアミド捲縮糸の糸端を、厚さ０．５ｍｍのステンレス製プレパラートに設けた穴（穴径１．０ｍｍ）に通し、安全カミソリでプレパラートの両面に沿って平行にカットしたものを断面観察用の試料とした。この試料を、ＫＥＹＥＮＣＥ社製デジタルマイクロスコープ「ＶＨＸ−５００」を用いて５００倍で観察し、単繊維横断面を長方形に近似させ、そのタテとヨコの比から扁平度を算出した。扁平度を、１０サンプルの平均値から求めた。
【００７１】
（１４）製糸性：
１ｔ生産あたりの糸切れ回数を、次の基準で判断した。◎と○を、合格とした。
◎：０．０〜２．０回／ｔ
○：２．１〜４．０回／ｔ
△：４．１〜６．０回／ｔ
×：６．１〜 回／ｔ。
【００７２】
（１５）風合い：
カーペットを静置し、素手による触感から、次の指標で風合い評価した。評価者１０人の平均で判定し、７．０以上を合格とした。
・１０：きわめて柔らかく、肌触りがきわめてよい。
・７：柔らかく、肌触りがきわめてよい。 
・３：やや柔らかさに劣り、肌触りは普通。
・１：柔らかさに劣り、肌触りが悪い。
【００７３】
（１６）ボリューム感：
カーペットを静置し、素手による触感から、次の指標でボリューム感を評価した。評価者１０人の平均で判定し、７．０以上を合格とした。
・１０：弾力性と反発性が高く、腰がきわめて強い。
・７：弾力性と反発性が優れ、腰が強い。
・３：弾力性と反発性がやや低く、腰が弱い。
・１：弾力性と反発性が低く、腰がきわめて弱い。
【００７４】
（１７）高級感：
カーペットを静置し、目視による外観から、次の指標で高級感を評価した。評価者１０人の平均で判定し、７．０以上を合格とした。
・１０：きわめて深みのある色調であり、高級感が優れている。
・７：深みのある色調であり、高級感がある。
・３：色調にやや深みがなく、高級感に欠ける。
・１：イラツキがあり、色調に深みがなく、高級感がない。
【００７５】
[実施例１］
硫酸相対粘度が２．８で、平均粒子径が０．０３μｍの二酸化チタンを４．０質量％含むナイロン６チップを、エクストルーダー型紡糸機に投入して溶融紡糸した。紡糸温度が２５０℃で、Ｙ型断面用の孔スリット比５．２を有する口金を用いて、吐出線速度が５．２ｍ／分になるようにポリマー（ナイロン６）を吐出し、捲縮糸の総繊度が９７０ｄｔｅｘで、フィラメント数が３６０、単繊維繊度が２．７ｄｔｅｘとなるように製糸した。
【００７６】
引取速度は１０００ｍ／分、トータル延伸倍率２．８倍（１段目延伸倍率２．５倍、２段目延伸倍率１．１倍）、１段目延伸温度５０℃、２段目延伸温度１１０℃、セット温度２００℃で熱延伸した。次いで、延伸糸条は連続して、特開２００４−８４０８０号公報中の図６で示される捲縮ノズルで０．８ＭＰａの過熱蒸気により、捲縮ノズル温度２１５℃で捲縮処理を施した後、冷却ロールで冷却した後、０．１２ｃＮ／ｄｔｅｘをかけてストレッチし、捲縮を潜在化させた後、交絡ノズルを通して、６個／ｍの交絡を付与して、２４７０ｍ／分で巻き取った。得られた捲縮糸（ポリアミド捲縮糸）の特性を、表１に示す。
【００７７】
次いで、得られた上記ポリアミド捲縮糸に上撚り、下撚りとも１９０ｔ／ｍの諸撚りを施した後、熱処理を行い、熱セットを実施した諸撚り糸を得た。
【００７８】
得られた上記諸撚り糸を用い、通常のレベルカットにて、ゲージ、目付が９００ｇ／ｍ2 となるようにステッチを調節してタフトした。その後、常法に従い染色とバッキングを実施した。このようにして得られたカーペットの「風合い」、「ボリューム感」および「高級感」について、評価した結果を表１に示す。
【００７９】
［実施例２］
平均粒子径が０．３０μｍの二酸化チタンを０．３質量％含むナイロン６チップを使用したこと以外は、実施例１と同様に実施して捲縮糸を得た。得られた捲縮糸の特性、およびカーペットの評価結果を表１に示す。
【００８０】
［実施例３］
平均粒子径が２．００μｍの二酸化チタンを０．１質量％含むナイロン６チップを使用したこと以外は、実施例１と同様に実施して捲縮糸を得た。得られた捲縮糸の特性、およびカーペットの評価結果を表１に示す。
【００８１】
［実施例４］
捲縮ノズル温度を２２５℃として捲縮処理を施したこと以外は、実施例２と同様に実施して捲縮糸を得た。得られた捲縮糸の特性、およびカーペットの評価結果を表１に示す。
【００８２】
［実施例５］
平均粒子径が０．３０μｍの二酸化チタンを０．３質量％含むナイロン６チップを使用し、Ｙ型断面用の孔スリット比８．０を有する口金を用いて、吐出線速度が４．４ｍ／分になるようにポリマーを吐出したこと以外は、実施例１と同様に実施して、捲縮糸を得た。得られた捲縮糸の特性、およびカーペットの評価結果を表２に示す。
【００８３】
［実施例６］
平均粒子径が０．３０μｍの二酸化チタンを０．３質量％含むナイロン６チップを使用し、Ｙ型断面用の孔スリット比５．２を有する口金を用いて、吐出線速度４．３ｍ／分になるようにポリマーを吐出し、捲縮糸の総繊度が７００ｄｔｅｘ、フィラメント数３６０、単繊維繊度が１．９ｄｔｅｘとなるように製糸したこと以外は、実施例１と同様に実施して、捲縮糸を得た。得られた捲縮糸の特性、およびカーペットの評価結果を表２に示す。
【００８４】
［実施例７］
平均粒子径が０．３０μｍの二酸化チタンを０．３質量％含むナイロン６チップを使用し、Ｙ型断面用の孔スリット比５．２を有する口金を用いて、吐出線速度３．５ｍ／分になるようにポリマーを吐出したこと以外は、実施例１と同様に実施して、捲縮糸を得た。得られた捲縮糸の特性、およびカーペットの評価結果を表２に示す。
【００８５】
［実施例８］
平均粒子径が０．３０μｍの二酸化チタンを０．３質量％含むナイロン６チップを使用し、Ｙ型断面用の孔スリット比６．０を有する口金を用いて、吐出線速度７．０ｍ／分になるようにポリマーを吐出したこと以外は、実施例１と同様に実施して、捲縮糸を得た。得られた捲縮糸の特性、およびカーペットの評価結果を表２に示す。
【００８６】
［比較例１］
固有粘度が１．４のポリ（トリメチレンテレフタレート）チップを使用し、Ｙ型断面用の孔スリット比４．５を有する口金を用いて、吐出線速度８．１ｍ／分になるようにポリマーを吐出し、総繊度が１４５０ｄｔｅｘ、フィラメント数が５４、単繊維繊度が２６．９ｄｔｅｘとなるように製糸したこと以外は、実施例２と同様に実施して、捲縮糸を得た。得られた捲縮糸（ポリアミド捲縮糸）の特性、およびカーペットの評価結果を表３に示す。
【００８７】
［比較例２〜４］
表２のとおり、二酸化チタンの平均粒子径と添加量を変更したこと以外は、実施例２と同様に実施して、捲縮糸を得た。得られた捲縮糸の特性、およびカーペットの評価結果を、表３に示す。
【００８８】
［比較例５〜６］
表２のとおり、Ｙ型断面用の孔スリット比と吐出線速度を変更したこと以外は、実施例２と同様に実施して、捲縮糸を得た。得られた捲縮糸の特性、およびカーペットの評価結果を表３と表４（比較例６）に示す。
【００８９】
［比較例７］
Ｙ型断面用の孔スリット比が５．２を有する口金を用いて、吐出線速度が３．３ｍ／分になるようにポリマーを吐出し、総繊度が５００ｄｔｅｘ、フィラメント数が３６０、単繊維繊度が１．４ｄｔｅｘとなるように製糸したこと以外は、実施例２と同様に実施して、捲縮糸を得た。得られた捲縮糸の特性、およびカーペットの評価結果を表４示す。
【００９０】
［比較例８］
Ｙ型断面用の孔スリット比が５．２を有する口金を用いて、吐出線速度が４．２ｍ／分になるようにポリマーを吐出し、総繊度が１０８０ｄｔｅｘ、フィラメント数が３６０、単繊維繊度が３．０ｄｔｅｘとなるように製糸したこと以外は、実施例２と同様に実施して、捲縮糸を得た。得られた捲縮糸の特性、およびカーペットの評価結果を表４に示す。
【００９１】
［比較例９］
図３に示される扁平断面用口金を使用し、総繊度が５００ｄｔｅｘ、フィラメント数が１８０、単繊維繊度が２．８ｄｔｅｘとなるように製糸したこと以外は、実施例２と同様に実施して、捲縮糸を得た。得られた捲縮糸の特性、およびカーペットの評価結果を表４に示す。
【００９２】
【表１】
2016204817.tif 000003
【００９３】
【表２】
2016204817.tif 000004
【００９４】
【表３】
2016204817.tif 000005
【００９５】
【表４】
2016204817.tif 000006
【００９６】
表１と表２から明らかなように、実施例１〜８は、ポリアミド捲縮糸の製糸性およびカーペットの高級感とも合格基準であった。
【００９７】
また、表３と表４から明らかなように、比較例１、比較例７および比較例８は、単繊維繊度が１．５ｄｔｅｘ未満３．０ｄｔｅｘ以上であり、柔らかく肌触りのよい風合いが得られなかった。また、比較例１、比較例７および比較例９は、捲縮伸長率が５％未満と低く、十分なボリューム感が得られなかった。また、比較例７は、ポリマーの吐出線速度が３．５ｍ／分以下と低く、ポリマー吐出直後にポリマー長手方向に太細が発生し、得られる捲縮糸の異形度ＣＶおよび単繊維の外接円の直径の最大値と最小値の差が大きくなり、得られたカーペットは高級感に欠けるものであった。また、比較例２は、二酸化チタン無添加のため、光沢感が強く、高級感に欠ける。また、比較例３と比較例４は、二酸化チタンの平均粒子径が大きく、粒子添加量が多いため、二酸化チタンが繊維表面に露出する割合が高くなり、染色されたポリアミド捲縮糸は二酸化チタン本来の白色が強く顕在化したものとなり、深みのある色調が得られなかった。比較例５は、異形度が１．５以下と小さく、十分なボリューム感が得られなかった。また、比較例６は、異形度が５．５以上であり、ボリューム感は得られるものの、スリット比が８．０以上と高いため、ポリマー吐出直後の冷却固化点が単糸間で異なり、異形度ＣＶおよび単繊維の外接円の直径の最大値と最小値の差が大きくなり、得られたカーペットは高級感に欠けるものであった。
【符号の説明】
【００９８】
ａ：３葉断面（Ｙ型）用口金の吐出孔のスリット長
ｂ：３葉断面（Ｙ型）用口金の吐出孔のスリット巾
【図１】
2016204817.tif 000007
【図２】
2016204817.tif 000008
【図３】
2016204817.tif 000009